(57)【要約】【課題】形状良好な着色画素パターンを作成でき感度が良好な着色感光性樹脂組成物、形状良好な着色画素パターンの形成方法、形状良好な着色画素パターンを含むカラーフィルタ、および形状良好な着色画素パターンを含むカラーフィルタを有する液晶表示装置を提供する。【解決手段】着色剤（Ａ）、バインダー樹脂（Ｂ）、光重合性化合物（Ｃ）、光重合開始剤（Ｄ）、溶剤（Ｅ）およびベンジリデン骨格を有する化合物（Ｆ）を含有する着色感光性樹脂組成物。【選択図】　なし【特許請求の範囲】
【請求項１】
着色剤（Ａ）、
バインダー樹脂（Ｂ）、
光重合性化合物（Ｃ）、
光重合開始剤（Ｄ）、
溶剤（Ｅ）および
ベンジリデン骨格を有する化合物（Ｆ）を含有する着色感光性樹脂組成物。
【請求項２】
ベンジリデン骨格を有する化合物（Ｆ）のベンジリデン骨格が、式（Ｉ）で表される請求項１記載の着色感光性樹脂組成物。
2004138951.tif 000004
（式中、Ｑ１〜Ｑ３は、それぞれ独立に、水素原子、水酸基、炭素数１〜６のアルキル基または炭素数１〜６のアルコキシル基を表す。）
【請求項３】
ベンジリデン骨格を有する化合物（Ｆ）が、式（ＩＩ）で表される不飽和カルボン酸エステル化合物である請求項１または２に記載の着色感光性樹脂組成物。
2004138951.tif 000005
（式中、Ｑ１〜Ｑ３は、それぞれ独立に、水素原子、水酸基、炭素数１〜６のアルキル基または炭素数１〜６のアルコキシル基を表し、Ｑ４は炭素数１〜６のアルキル基を表し、Ｘはシアノ基または炭素数１〜６のアルコキシカルボニル基を表す。）
【請求項４】
Ｘが炭素数１〜６のアルコキシカルボニル基である請求項３に記載の着色感光性樹脂組成物。
【請求項５】
ベンジリデン骨格を有する化合物（Ｆ）が、４−ヒドロキシ−３−メトキシベンジリデンマロン酸ジエチルである請求項１〜４のいずれかに記載の着色感光性樹脂組成物。
【請求項６】
着色感光性樹脂組成物の固形分１００質量部中、ベンジリデン骨格を有する化合物（Ｆ）を０．００１〜３質量％含有させる請求項１〜５のいずれかに記載の着色感光性樹脂組成物。
【請求項７】
光重合開始剤（Ｄ）が、トリアジン化合物、アセトフェノン化合物およびビイミダゾール化合物からなる群から選ばれる少なくとも１種と多官能チオール化合物とを含むことを特徴とする請求項１〜６のいずれかに記載の着色感光性樹脂組成物。
【請求項８】
光重合開始剤（Ｄ）が、ビイミダゾール化合物と多官能チオール化合物とを含むことを特徴とする請求項１〜７のいずれかに記載の着色感光性樹脂組成物。
【請求項９】
さらに、光重合開始助剤を含有する請求項１〜８のいずれかに記載の着色感光性樹脂組成物。
【請求項１０】
請求項１〜９のいずれかに記載の着色感光性樹脂組成物を、基板または先に形成された着色感光性樹脂組成物の固形分からなる層の上に塗布し、塗布された着色感光性樹脂組成物層から揮発成分を除去し、フォトマスクを介して前記の層を露光し、現像するパターンの形成方法。
【請求項１１】
請求項１０に記載の方法で形成されたパターンを含むカラーフィルタ。
【請求項１２】
請求項１１に記載されたカラーフィルタを使用した液晶表示装置。
【発明の詳細な説明】
【０００１】
【発明の属する技術分野】
本発明は、紫外線硬化型インキやフォトレジストなどに広く利用されている感光性樹脂組成物に関するものであり、特に、カラー液晶表示装置や撮像素子などに使用される着色画像（以下、画素と呼ぶことがある。）を形成するためのレジストに好適な着色感光性樹脂組成物に関するものである。
【０００２】
【従来の技術】
カラー液晶表示装置や撮像素子などにおけるカラーフィルタは通常、ガラスやシリコンウェハーなどの基板上に、赤、緑および青の三原色画素を形成することにより製造されている。また、これら画素間を遮光するために、通常ブラックマトリックスが設けられる。そして、これら各色の画素を形成するには、ブラックマトリックスがパターン形成された基板上に、各色に相当する顔料を含有するレジスト液をスピンコーターにより均一に塗布した後、加熱乾燥（以下、プリベークということがある。）し、その塗膜を露光、現像し、さらに必要に応じて加熱硬化（以下、ポストベークということがある。）する方法が採用されており、これらの操作をカラーフィルタに必要とされる色毎に繰り返すことにより、各色の画像を得ている。このようなレジストとして、顔料およびバインダー樹脂とともに、光重合性モノマーおよび光重合開始剤を含有する組成物が多く使用されている。また、ブラックマトリックスの形成にも、黒色顔料を含有するレジストを用いることがある。
【０００３】
このようなレジストに使用される光重合開始剤は、カラーフィルタを作製するのに必要な特性および品質を左右することから、感度が高いもの、作製したカラーフィルタの表面平滑性、パターン形状、耐薬品性や信頼性が高いものが検討されている。それらの例としては、トリアジン系化合物、トリアジン系化合物とイミダゾール系化合物との混合物、トリアジン系化合物とイミダゾール系化合物とアミノアセトフェノン系化合物やベンゾフェノンとの混合物などを用いた着色感光性樹脂組成物が提案されている（例えば、特許文献１〜３など参照。）。さらに高感度化に関し、多官能チオール化合物並びにビイミダゾール化合物、チタノセン化合物、トリアジン化合物およびオキサジアゾール化合物から選ばれる少なくとも一種からなる混合物、２−ピペロニル−４，６−ビス（トリクロロメチル）−ｓ−トリアジン、さらには前記のトリアジン化合物とビイミダゾール系化合物および水素供与体からなる混合物が提案されている（例えば、特許文献４、５など参照。）。これらの光重合開始剤を成分とする着色感光性樹脂組成物を用いて形成されるカラーフィルタは、前述の長所があるものの、短所として、形成されるカラー画素の形状が悪くなるという問題点があった。
【０００４】
一方、本発明で用いられるベンジリデン骨格を有する化合物は、５５０ｎｍ以下の領域に吸収を示しその付近の光を吸収して基板からの反射を防止する作用があるということから、基板からの光の反射を防止するための吸光剤として用いられていることが知られている（例えば、特許文献６など参照。）。また、ベンジリデン系の化合物は感光剤の経時安定性をよくすることが知られている（例えば、特許文献７など参照。）。しかし、前記した２件の出願は、いずれもフォトレジストに関するものであり、フォトレジストを用いてパターンを形成後、エッチング等を行った後には除かれ、最終的な構造物中には残らない。
一方、ベンジリデン系の化合物が、パターン形成において、形状良好なパターンを作成することに寄与することは、従来知られてはいなかった。
【０００５】
【特許文献１】特開平６−２０１９１３号公報２ページ左欄２行目−５行目
【特許文献２】特開平６−３２４４８４号公報２ページ左欄２行目−７行目
【特許文献３】特開平７−２６１０１４号公報２ページ左欄２行目−７行目
【特許文献４】特開平１０―２５３８１５号公報２ページ左欄２行目−１０行目
【特許文献５】特開２０００―２２１６７５号公報２ページ左欄２行目−２９行目
【特許文献６】特開平２−２６９３４６号公報２ページ右欄９行目−１３行目
【特許文献７】特開平１１−１１９４２５号公報２ページ右欄１５行目−２１行目
【０００６】
【発明が解決しようとする課題】
本発明の目的は、形状良好な着色画素パターンを作成でき感度が良好な着色感光性樹脂組成物、形状良好な着色画素パターンの形成方法、形状良好な着色画素パターンを含むカラーフィルタ、および形状良好な着色画素パターンを含むカラーフィルタを有する液晶表示装置を提供することにある。
【０００７】
【課題を解決するための手段】
本発明者は、鋭意検討の結果、特定の光重合開始剤を含む着色感光性樹脂組成物が前述の課題を解決できることを見出し、本発明に至った。
すなわち本発明は、着色剤（Ａ）、バインダー樹脂（Ｂ）、光重合性化合物（Ｃ）、光重合開始剤（Ｄ）、溶剤（Ｅ）およびベンジリデン骨格を有する化合物（Ｆ）を含有する着色感光性樹脂組成物、前記の着色感光性樹脂組成物を、基板または先に形成された着色感光性樹脂組成物の固形分からなる層の上に塗布し、前記の塗布された着色感光性樹脂組成物層から揮発成分を除去し、フォトマスクを介して前記層を露光し、現像するパターンの形成方法、前記の方法で形成されたパターンを含むカラーフィルタおよび前記のカラーフィルタを使用した液晶表示装置を提供する。
【０００８】
【発明の実施の形態】
以下、本発明を詳細に説明する。
【０００９】
本発明の着色感光性樹脂組成物は、主に顔料分散レジストとして使用されるものであって、溶剤（Ｅ）中に、通常は顔料である着色剤（Ａ）が分散され、さらにバインダー樹脂（Ｂ）、光重合性化合物（Ｃ）、光重合開始剤（Ｄ）、およびベンジリデン骨格を有する化合物（Ｆ）、さらに任意にその他の添加剤が、溶解又は分散されている。
【００１０】
着色剤（Ａ）は、通常顔料であり、顔料分散レジストに通常用いられる有機顔料又は無機顔料であることができる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモンなどの金属の酸化物又は複合金属酸化物が挙げられる。また有機顔料として具体的には、カラーインデックス（Ｃｏｌｏｕｒ　Ｉｎｄｅｘ）（Ｔｈｅ　Ｓｏｃｉｅｔｙ　ｏｆ　Ｄｙｅｒｓ　ａｎｄ　Ｃｏｌｏｕｒｉｓｔｓ　出版）で、ピグメント（Ｐｉｇｍｅｎｔ）　に分類されている化合物が挙げられる。より具体的には、以下のようなカラーインデックス（Ｃ．Ｉ．）番号の化合物が挙げられるが、これらに限定されるわけではない。
【００１１】
有機顔料および無機顔料として、具体的には、カラーインデックス（Ｔｈｅ　Ｓｏｃｉｅｔｙ　ｏｆ　Ｄｙｅｒｓ　ａｎｄ　Ｃｏｌｏｕｒｉｓｔｓ出版）でピグメント（Ｐｉｇｍｅｎｔ）に分類されている化合物が挙げられる。具体的には、例えばＣ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５３、Ｃ．Ｉ．ピグメントイエロー８３、Ｃ．Ｉ．ピグメントイエロー８６、Ｃ．Ｉ．ピグメントイエロー９３、Ｃ．Ｉ．ピグメントイエロー９４、Ｃ．Ｉ．ピグメントイエロー１０９、Ｃ．Ｉ．ピグメントイエロー１１０、Ｃ．Ｉ．ピグメントイエロー１１７、Ｃ．Ｉ．ピグメントイエロー１２５、Ｃ．Ｉ．ピグメントイエロー１２８、Ｃ．Ｉ．ピグメントイエロー１３７、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１４８、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１６６、Ｃ．Ｉ．ピグメントイエロー１７３、Ｃ．Ｉ．ピグメントイエロー１９４、Ｃ．Ｉ．ピグメントイエロー２１４などの黄色顔料；
Ｃ．Ｉ．ピグメントオレンジ１３、Ｃ．Ｉ．ピグメントオレンジ３１、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４２、Ｃ．Ｉ．ピグメントオレンジ４３、Ｃ．Ｉ．ピグメントオレンジ５１、Ｃ．Ｉ．ピグメントオレンジ５５、Ｃ．Ｉ．ピグメントオレンジ５９、Ｃ．Ｉ．ピグメントオレンジ６１、Ｃ．Ｉ．ピグメントオレンジ６４、Ｃ．Ｉ．ピグメントオレンジ６５、Ｃ．Ｉ．ピグメントオレンジ７１、Ｃ．Ｉ．ピグメントオレンジ７３などのオレンジ色の顔料；
Ｃ．Ｉ．ピグメントレッド９、Ｃ．Ｉ．ピグメントレッド９７、Ｃ．Ｉ．ピグメントレッド１０５、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７６、Ｃ．Ｉ．ピグメントレッド１７７、Ｃ．Ｉ．ピグメントレッド１８０、Ｃ．Ｉ．ピグメントレッド１９２、Ｃ．Ｉ．ピグメントレッド２０９、Ｃ．Ｉ．ピグメントレッド２１５、Ｃ．Ｉ．ピグメントレッド２１６、Ｃ．Ｉ．ピグメントレッド２２４、Ｃ．Ｉ．ピグメントレッド２４２、Ｃ．Ｉ．ピグメントレッド２５４、Ｃ．Ｉ．ピグメンレッド２６４、Ｃ．Ｉ．ピグメントレッド２６５などの赤色顔料；
Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０などの青色顔料；
Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８などのバイオレット色顔料；
Ｃ．Ｉ．ピグメントグリーン７、Ｃ．Ｉ．ピグメントグリーン３６などの緑色顔料；
Ｃ．Ｉ．ピグメントブラウン２３、Ｃ．Ｉ．ピグメントブラウン２５などのブラウン色顔料；
Ｃ．Ｉ．ピグメントブラック１、Ｃ．Ｉ．ピグメントブラック７などの黒色顔料などが挙げられ、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントレッド１７７、Ｃ．Ｉ．ピグメントレッド２０９、Ｃ．Ｉ．ピグメントレッド２５４、Ｃ．Ｉ．ピグメントレッドバイオレット２３、Ｃ．Ｉ．ピグメントブルー１５：６およびＣ．Ｉ．ピグメントグリーン３６から選ばれる少なくとも一つの顔料を含有していることが好ましい。
【００１２】
これらの着色剤（Ａ）は、それぞれ単独で、又は２種以上組み合わせて用いることができる。着色剤（Ａ）は、着色感光性樹脂組成物中の全固形分量を基準に、通常５〜６０質量％、好ましくは１０〜５５質量％の範囲で用いられる。着色剤（Ａ）の含有量が、前記基準で５〜５０質量部の範囲であると、薄膜にしても画素の色濃度が十分であり、また現像時に非画素部の抜け性が低下することがないため、残渣が発生しにくい傾向があり、好ましい。
【００１３】
本発明において用いられるバインダー樹脂（Ｂ）としては、アクリル系共重合体が使用でき、例えば、カルボキシル基含有モノマーおよびこれと共重合可能な他のモノマーとの共重合体などが挙げられる。
【００１４】
カルボキシル基含有モノマーとしては、例えば、不飽和モノカルボン酸や、不飽和ジカルボン酸、不飽和トリカルボン酸などの不飽和多価カルボン酸などの分子中に少なくとも１個のカルボキシル基を有する不飽和カルボン酸が挙げられる。ここで、不飽和モノカルボン酸としては、例えば、アクリル酸、メタクリル酸、クロトン酸、α−クロルアクリル酸、けい皮酸などが挙げられる。不飽和ジカルボン酸としては、例えば、マレイン酸、フマル酸、イタコン酸、シトラコン酸、メサコン酸などが挙げられる。不飽和多価カルボン酸は、その酸無水物、具体的には無水マレイン酸、無水イタコン酸、無水シトラコン酸などであってもよい。また、不飽和多価カルボン酸は、そのモノ（２−メタクリロイロキシアルキル）エステルであってもよく、例えば、こはく酸モノ（２−アクリロイロキシエチル）、こはく酸モノ（２−メタクリロイロキシエチル）、フタル酸モノ（２−アクリロイロキシエチル）、フタル酸モノ（２−メタクリロイロキシエチル）などであってもよい。不飽和多価カルボン酸は、その両末端ジカルボキシポリマーのモノ（メタ）アクリレートであってもよく、例えば、ω−カルボキシポリカプロラクトンモノアクリレート、ω−カルボキシポリカプロラクトンモノメタクリレートなどであってもよい。これらのカルボキシル基含有モノマーは、それぞれ単独でまたは２種以上を混合して用いることができる。
【００１５】
前記のカルボキシル基含有モノマーと共重合可能な他のモノマーとしては、例えば、スチレン、α−メチルスチレン、ｏ−ビニルトルエン、ｍ−ビニルトルエン、ｐ−ビニルトルエン、ｐ−クロルスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテル、インデンなどの芳香族ビニル化合物；
メチルアクリレート、メチルメタクリレート、エチルアクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔ−ブチルアクリレート、ｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２−メトキシエチルアクリレート、２−メトキシエチルメタクリレート、２−フェノキシエチルアクリレート、２−フェノキシエチルメタクリレート、メトキシジエチレングリコールアクリレート、メトキシジエチレングリコールメタクリレート、メトキシトリエチレングリコールアクリレート、メトキシトリエチレングリコールメタクリレート、メトキシプロピレングリコールアクリレート、メトキシプロピレングリコールメタクリレート、メトキシジプロピレングリコールアクリレート、メトキシジプロピレングリコールメタクリレート、イソボルニルアクリレート、イソボルニルメタクリレート、ジシクロペンタジエニルアクリレート、ジシクロペンタジエニルメタクリレート、２−ヒドロキシ−３−フェノキシプロピルアクリレート、２−ヒドロキシ−３−フェノキシプロピルメタクリレート、グリセロールモノアクリレート、グリセロールモノメタクリレートなどの不飽和カルボン酸エステル類；
２−アミノエチルアクリレート、２−アミノエチルメタクリレート、２−ジメチルアミノエチルアクリレート、２−ジメチルアミノエチルメタクリレート、２−アミノプロピルアクリレート、２−アミノプロピルメタクリレート、２−ジメチルアミノプロピルアクリレート、２−ジメチルアミノプロピルメタクリレート、３−アミノプロピルアクリレート、３−アミノプロピルメタクリレート、３−ジメチルアミノプロピルアクリレート、３−ジメチルアミノプロピルメタクリレートなどの不飽和カルボン酸アミノアルキルエステル類；
グリシジルアクリレート、グリシジルメタクリレートなどの不飽和カルボン酸グリシジルエステル類；
酢酸ビニル、プロピオン酸ビニル、酪酸ビニル、安息香酸ビニルなどのカルボン酸ビニルエステル類；
ビニルメチルエーテル、ビニルエチルエーテル、アリルグリシジルエーテルなどの不飽和エーテル類；
アクリロニトリル、メタクリロニトリル、α−クロロアクリロニトリル、シアン化ビニリデンなどのシアン化ビニル化合物；
アクリルアミド、メタクリルアミド、α−クロロアクリルアミド、Ｎ−２−ヒドロキシエチルアクリルアミド、Ｎ−２−ヒドロキシエチルメタクリルアミドなどの不飽和アミド類；
マレイミド、Ｎ−フェニルマレイミド、Ｎ−シクロヘキシルマレイミドなどの不飽和イミド類；
１，３−ブタジエン、イソプレン、クロロプレンなどの脂肪族共役ジエン類；
ポリスチレン、ポリメチルアクリレート、ポリメチルメタクリレート、ポリ−ｎ−ブチルアクリレート、ポリ−ｎ−ブチルメタクリレート、ポリシロキサンの重合体分子鎖の末端にモノアクリロイル基またはモノメタクリロイル基を有するマクロモノマー類などを挙げることができる。これらのモノマーは、それぞれ単独で、または２種以上を混合して使用することができる。
【００１６】
前記の共重合体におけるカルボキシル基含有モノマー単位の含有量は、質量分率で通常１０〜５０質量％、好ましくは１５〜４０質量％、とりわけ好ましくは２５〜４０質量％である。前記のカルボキシル基含有モノマー単位の含有量が、１０〜５０質量％であると、現像液に対する溶解性が良好であり、現像時にパターンが正確に形成される傾向があり、好ましい。
前記のアクリル系重合体としては、例えば、（メタ）アクリル酸／メチル（メタ）アクリレート共重合体、（メタ）アクリル酸／ベンジル（メタ）アクリレート共重合体、（メタ）アクリル酸／２−ヒドロキシエチル（メタ）アクリレート／ベンジル（メタ）アクリレート共重合体、（メタ）アクリル酸／メチル（メタ）アクリレート／ポリスチレンマクロモノマー共重合体、（メタ）アクリル酸／メチル（メタ）アクリレート／ポリメチル（メタ）アクリレートマクロモノマー共重合体、（メタ）アクリル酸／ベンジル（メタ）アクリレート／ポリスチレンマクロモノマー共重合体、（メタ）アクリル酸／ベンジル（メタ）アクリレート／ポリメチル（メタ）アクリレートマクロモノマー共重合体、（メタ）アクリル酸／２−ヒドロキシエチル（メタ）アクリレート／ベンジル（メタ）アクリレート／ポリスチレンマクロモノマー共重合体、（メタ）アクリル酸／２−ヒドロキシエチル（メタ）アクリレート／ベンジル（メタ）アクリレート／ポリメチル（メタ）アクリレートマクロモノマー共重合体、（メタ）アクリル酸／スチレン／ベンジル（メタ）アクリレート／Ｎ−フェニルマレイミド共重合体、（メタ）アクリル酸／こはく酸モノ（２−アクリロイロキシエチル）／スチレン／ベンジル（メタ）アクリレート／Ｎ−フェニルマレイミド共重合体、（メタ）アクリル酸／こはく酸モノ（２−アクリロイロキシエチル）／スチレン／アリル（メタ）アクリレート／Ｎ−フェニルマレイミド共重合体（メタ）アクリル酸／ベンジル（メタ）アクリレート／Ｎ−フェニルマレイミド／スチレン／グリセロールモノ（メタ）アクリレート共重合体などが挙げられる。なお、（メタ）アクリレートとは、アクリレートまたはメタクリレートであることを示す。
【００１７】
中でも、（メタ）アクリル酸／ベンジル（メタ）アクリレート共重合体、（メタ）アクリル酸／ベンジル（メタ）アクリレート／スチレン共重合体、（メタ）アクリル酸／メチル（メタ）アクリレート共重合体、（メタ）アクリル酸／メチル（メタ）アクリレート／スチレン共重合体などが好ましい。
【００１８】
前記のアクリル系重合体において、そのポリスチレン換算重量平均分子量は、通常５，０００〜５０，０００であり、好ましくは８，０００〜４０，０００の範囲であり、とりわけ好ましくは１０，０００〜３５，０００である。分子量が５，０００〜５０，０００であると、塗膜硬度が向上し、残膜率も高く、未露光部の現像液に対する溶解性が良好で、解像度が向上する傾向にあり、好ましい。前記のアクリル系重合体において、その酸価は、通常５０〜１５０であり、好ましくは６０〜１４０、とりわけ好ましくは８０〜１３５である。前記の酸価が、５０〜１５０であると、現像液に対する溶解性が向上して未露光部が溶解しやすくなり、また高感度化して現像時に露光部のパターンが残って残膜率が向上する傾向があり、好ましい。ここで酸価はアクリル系重合体１ｇを中和するに必要な水酸化カリウムの量（ｍｇ）として測定される値であり、通常は水酸化カリウム水溶液を用いて滴定することにより求めることができる。
【００１９】
前記のバインダー樹脂は、レジスト組成物中の全固形分量を基準に、通常５〜９０質量％、好ましくは１０〜７０質量％の範囲で含有される。バインダー樹脂（Ｂ）が、前記の基準で５〜９０質量％であると、現像液への溶解性が十分であり、非画素部分の基板上に現像残渣が発生しにくく、また現像時に露光部の画素部分の膜減りが生じにくく、非画素部分の抜け性が良好とあり、好ましい。
【００２０】
本発明の着色感光性樹脂組成物に含まれる光重合性化合物（Ｃ）は、光および後述する光重合開始剤の作用で重合しうる化合物であり、単官能モノマーの他、２官能、その他の多官能モノマーであることができる。
単官能モノマーの具体例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドンなどが挙げられる。
また２官能モノマーの具体例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル、３−メチルペンタンジオールジ（メタ）アクリレートなどが挙げられる。
その他の多官能モノマーの具体例としては、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどが挙げられる。なかでも、２官能以上の多官能モノマーが好ましく用いられる。
光重合性化合物（Ｃ）は、着色感光性樹脂組成物中のバインダー樹脂（Ｂ）および光重合性化合物（Ｃ）の合計１００質量部に対して、通常１〜６０質量部、好ましくは５〜５０質量部の範囲で含有される。光重合性化合物（Ｃ）の含有量が、前記の基準で１〜６０質量部の範囲であると、画素部の強度や平滑性が良好になる傾向があり、好ましい。
【００２１】
次に、本発明の着色感光性樹脂組成物に含まれる光重合開始剤（Ｄ）は、トリアジン化合物、アセトフェノン化合物およびビイミダゾール化合物からなる群から選ばれる少なくとも１種と多官能チオール化合物とを含むものが好ましい。より好ましくは、ビイミダゾール化合物と多官能チオール化合物とを含む。前記の光重合開始剤（Ｄ）を含む着色感光性樹脂組成物はより高感度となり、またこれを用いて形成する膜はその画素部の強度や表面平滑性がより良好となる。さらに、光重合開始助剤を併用することで、得られる着色感光性樹脂組成物は更に高感度となり、これを用いてカラーフィルタを形成する際の生産性が向上するので、好ましい。
【００２２】
本発明の着色感光性樹脂組成物の光重合開始剤（Ｄ）に含まれるトリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられる。
【００２３】
また、本発明の着色感光性樹脂組成物の光重合開始剤（Ｄ）に含まれるアセトフェノン化合物としては、ジエトキシアセトフェノン、２−ヒドロキシ−２−メチル−１−フェニルプロパン−１−オン、ベンジルジメチルケタール、２−ヒドロキシ−１−〔４−（２−ヒドロキシエトキシ）フェニル〕−２−メチルプロパン−１−オン、１−ヒドロキシシクロヘキシルフェニルケトン、２−メチル−１−（４−メチルチオフェニル）−２−モルホリノプロパン−１−オン、２−ベンジル−２−ジメチルアミノ−１−（４−モルホリノフェニル）ブタン−１−オン、２−ヒドロキシ−２−メチル−１−〔４−（１−メチルビニル）フェニル〕プロパン−１−オンのオリゴマーなどが挙げられる。
【００２４】
さらに、本発明の着色感光性樹脂組成物の光重合開始剤（Ｄ）に含まれるビイミダゾール化合物としては、２，２’−ビス（２−クロロフェニル）―４，４’，５，５’−テトラフェニルビイミダゾール、２，２’−ビス（２、３−ジクロロフェニル）―４，４’，５，５’−テトラフェニルビイミダゾール（例えば、特許文献８および９など参照。）、２，２’−ビス（２−クロロフェニル）―４，４’，５，５’−テトラフェニルビイミダゾール、２，２’−ビス（２−クロロフェニル）―４，４’，５，５’−テトラ（アルコキシフェニル）ビイミダゾール、２，２’−ビス（２−クロロフェニル）―４，４’，５，５’−テトラ（ジアルコキシフェニル）ビイミダゾール、２，２’−ビス（２−クロロフェニル）―４，４’，５，５’−テトラ（トリアルコキシフェニル）ビイミダゾール（例えば、特許文献１０および１１など参照。）、４，４’５，５’−位のフェニル基がカルボアルコキシ基により置換されているイミダゾール化合物（例えば、特許文献１２など参照。）などが挙げられ、好ましくは２，２’−ビス（２−クロロフェニル）―４，４’，５，５’−テトラフェニルビイミダゾール、２，２’−ビス（２、３−ジクロロフェニル）―４，４’，５，５’−テトラフェニルビイミダゾールが挙げられる。
【００２５】
多官能チオール化合物は、分子中にチオール基を２個以上有する化合物であり、特に脂肪族基にチオール基を複数有する脂肪族多官能チオール化合物が好ましい。
本発明に使用される脂肪族多官能チオールの例としては、ヘキサンジチーオル、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレ−ト、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネートおよび、これらの他に、多価ヒドロキシ化合物のチオグリコレート、チオプロピオネートなどが挙げられ、好ましくはトリメチロールプロパントリスチオプロピオネート、トリメチロールプロパントリスチオグリコレートおよびペンタエリスリトールテトラキスチオプロピオネートなどが挙げられ、とりわけ好ましくはペンタエリスリトールテトラキスチオプロピオネートが挙げられる。
【００２６】
【特許文献８】特開平６−７５３７２号公報　３ページ左欄２８行目−４１行目
【特許文献９】特開平６−７５３７３号公報　２ページ左欄２行目−４１行目
【特許文献１０】特公昭４８−３８４０３号公報　２ページ左欄１７行目−右欄４４行目
【特許文献１１】特開昭６２−１７４２０４号公報　２ページ右上欄１２行目−３ページ左上欄９行目
【特許文献１２】特開平７−１０９１３号公報　２ページ左欄１２行目−２６行目
【００２７】
また、本発明の効果を損なわない程度であれば、この分野で通常用いられている光重合開始剤等を併用することができ、例えば、ベンゾイン系、ベンゾフェノン系、チオキサントン系、アントラセン系、およびその他の開始剤が挙げられる。より具体的には以下のような化合物を挙げることができ、これらをそれぞれ単独で、又は２種以上組み合わせて用いることができる。
【００２８】
（ａ）ベンゾイン系
ベンゾイン、
ベンゾインメチルエーテル、
ベンゾインエチルエーテル、
ベンゾインイソプロピルエーテル、
ベンゾインイソブチルエーテルなど。
【００２９】
（ｂ）ベンゾフェノン系
ベンゾフェノン、
ｏ−ベンゾイル安息香酸メチル、
４−フェニルベンゾフェノン、
４−ベンゾイル−４′−メチルジフェニルサルファイド、
３，３′，４，４′−テトラ（ｔｅｒｔ−ブチルパーオキシカルボニル）ベンゾフェノン、
２，４，６−トリメチルベンゾフェノンなど。
【００３０】
（ｃ）チオキサントン系
２−イソプロピルチオキサントン、
４−イソプロピルチオキサントン、
２，４−ジエチルチオキサントン、
２，４−ジクロロチオキサントン、
１−クロロ−４−プロポキシチオキサントンなど。
【００３１】
（ｄ）アントラセン系
９，１０−ジメトキシアントラセン、
２−エチル−９，１０−ジメトキシアントラセン、
９，１０−ジエトキシアントラセン、
２−エチル−９，１０−ジエトキシアントラセンなど。
【００３２】
（ｅ）その他
２，４，６−トリメチルベンゾイルジフェニルフォスフィンオキシド、
２，２′−ビス（ｏ−クロロフェニル）−４，４′，５，５′−テトラフェニル−１，２′−ビイミダゾール、
１０−ブチル−２−クロロアクリドン、
２−エチルアントラキノン、
ベンジル、
９，１０−フェナンスレンキノン、
カンファーキノン、
フェニルグリオキシル酸メチル、
チタノセン化合物など。
【００３３】
また、光重合開始剤に光重合開始助剤を組み合わせて用いることもできる。光重合開始助剤としては、アミン系化合物、アルコキシアントラセン系化合物、チオキサントン系化合物などが挙げられる。
【００３４】
アミン系化合物としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノンなどが挙げられ、中でも４，４’−ビス（ジエチルアミノ）ベンゾフェノンが好ましい。
【００３５】
アルコキシアントラセン系化合物としては、例えば、９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【００３６】
チオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００３７】
光重合開始剤は、単独でも複数を組み合わせて使用しても差し支えない。また、光重合開始助剤として市販のものを用いることもできる。市販の光重合開始助剤としては、例えば、商品名「ＥＡＢ−Ｆ」（保土谷化学工業（株）製）などが挙げられる。
【００３８】
本発明の着色感光性樹脂組成物における光重合開始剤および光重合開始助剤の組み合わせとしては、ジエトキシアセトフェノン／４，４’−ビス（ジエチルアミノ）ベンゾフェノン、２−メチル−２−モルホリノ−１−（４−メチルチオフェニル）プロパン−１−オン／４，４’−ビス（ジエチルアミノ）ベンゾフェノン、２−ヒドロキシ−２−メチル−１−フェニルプロパン−１−オン／４，４’−ビス（ジエチルアミノ）ベンゾフェノン、ベンジルジメチルケタール／４，４’−ビス（ジエチルアミノ）ベンゾフェノン、２−ヒドロキシ−２−メチル−１−〔４−（２−ヒドロキシエトキシ）フェニル〕プロパン−１−オン／４，４’−ビス（ジエチルアミノ）ベンゾフェノン、１−ヒドロキシシクロヘキシルフェニルケトン／４，４’−ビス（ジエチルアミノ）ベンゾフェノン、２−ヒドロキシ−２−メチル−１−〔４−（１−メチルビニル）フェニル〕プロパン−１−オンのオリゴマー／４，４’−ビス（ジエチルアミノ）ベンゾフェノン、２−ベンジル−２−ジメチルアミノ−１−（４−モルホリノフェニル）ブタン−１−オン／４，４’−ビス（ジエチルアミノ）ベンゾフェノンの組み合わせなどが挙げられ、好ましくは２−メチル−２−モルホリノ−１−（４−メチルチオフェニル）プロパン−１−オン／４，４’−ビス（ジエチルアミノ）ベンゾフェノンの組み合わせが挙げられる。
【００３９】
光重合開始剤（Ｄ）において、バインダー樹脂（Ｂ）および光重合性化合物（Ｃ）の合計１００質量部に対し、光重合開始剤（Ｄ）の合計量は、通常０．１〜４０質量部、好ましくは１〜３０質量部、光重合開始助剤の合計量は、前記の基準で、通常０．１〜５０質量部、好ましくは１〜４０質量部の範囲で含有される。
光重合開始剤（Ｄ）の合計量が前記の範囲にあると、着色感光性樹脂組成物が高感度となり、前記の着色感光性樹脂組成物を用いて形成した画素部の強度や、前記の画素の表面における平滑性が良好になる傾向があり、好ましい。前記に加えて、光重合開始助剤の量が前記の範囲にあると、得られる着色感光性樹脂組成物の感度がさらに高くなり、前記の着色感光性樹脂組成物を用いて形成するカラーフィルタの生産性が向上する傾向にあり、好ましい。
【００４０】
溶剤（Ｅ）としては、この分野で用いられている各種のものを用いることができる。溶剤（Ｅ）の具体例としては、エチレングリコールモノメチルエーテル、エチレングリコールモノエチルエーテル、エチレングリコールモノプロピルエーテルおよびエチレングリコールモノブチルエーテルのようなエチレングリコールモノアルキルエーテル類；
ジエチレングリコールジメチルエーテル、ジエチレングリコールジエチルエーテル、ジエチレングリコールジプロピルエーテルおよびジエチレングリコールジブチルエーテルのようなジエチレングリコールジアルキルエーテル類；
メチルセロソルブアセテートおよびエチルセロソルブアセテートのようなエチレングリコールアルキルエーテルアセテート類；
プロピレングリコールモノメチルエーテルアセテート、プロピレングリコールモノエチルエーテルアセテート、プロピレングリコールモノプロピルエーテルアセテート、メトキシブチルアセテートおよびメトキシペンチルアセテートのようなアルキレングリコールアルキルエーテルアセテート類；
ベンゼン、トルエン、キシレンおよびメシチレンのような芳香族炭化水素類；
メチルエチルケトン、アセトン、メチルアミルケトン、メチルイソブチルケトンおよびシクロヘキサノンのようなケトン類；
エタノール、プロパノール、ブタノール、ヘキサノール、シクロヘキサノール、エチレングリコールおよびグリセリンのようなアルコール類；
３−エトキシプロピオン酸エチルおよび３−メトキシプロピオン酸メチルのようなエステル類；
γ−ブチロラクトンのような環状エステル類などが挙げられる。中でも、好ましくは、プロピレングリコールモノメチルエーテルアセテートが挙げられる。
【００４１】
これらの溶剤（Ｅ）は、それぞれ単独で、又は２種類以上混合して用いることができる。
溶剤（Ｅ）の使用量は、それを含む着色感光性樹脂組成物全体に対して、通常６０〜９０質量％、好ましくは７０〜８５質量％である。溶剤（Ｅ）の含有量が、前記の基準で６０〜９０質量％の範囲であると、塗布性が良好になる傾向があり、好ましい。
【００４２】
本発明で用いられる（Ｆ）ベンジリデン骨格を有する化合物のベンジリデン骨格としては、式（Ｉ）で示される構造が挙げられる。
【００４３】
2004138951.tif 000002
【００４４】
また、ベンジリデン骨格を有する化合物としては、式（ＩＩ）で示される化合物が挙げられる。
【００４５】
2004138951.tif 000003
【００４６】
式（Ｉ）および式（ＩＩ）において、Ｑ１〜Ｑ３はそれぞれ独立に、水素原子、水酸基、アルキル基またはアルコキシル基を示す。
式（ＩＩ）において、Ｑ４はアルキル基であり、Ｘはシアノ基またはアルコキシカルボニル基である。これらの定義におけるアルキル基、アルコキシル基およびアルコキシカルボニル基は、それぞれ炭素数１〜６であることができる。また式（ＩＩ）において、Ｘがアルコキシカルボニル基の場合、二つのエステル部分は同一でも相異なってもよい。式（ＩＩ）で示される不飽和カルボン酸エステル化合物のうち、Ｘがシアノ基である化合物は、対応するベンズアルデヒド類とシアノ酢酸エステル類との反応により製造することができる。またＸがアルコキシカルボニル基である化合物は、対応するベンズアルデヒド類とマロン酸ジエステル類との反応により製造することができる。
【００４７】
本発明で用いるのに好適なベンジリデン骨格を有する化合物として、具体的には、ベンジリデンマロン酸ジアルキル、４−ヒドロキシ−３−メトキシベンジリデンマロン酸ジアルキル、４−ヒドロキシベンジリデンマロン酸ジアルキル、２，４−ジヒドロキシベンジリデンマロン酸ジアルキル、２−シアノ−３−（４−ヒドロキシ−３−メトキシフェニル）プロペン酸アルキルなどを挙げることができる。
ベンジリデン骨格を有する化合物（Ｆ）の使用量は、感光性樹脂組成物の固形中、通常０．００１〜３質量％、好ましくは０．０１〜２質量％、さらに好ましくは０．１〜１質量％である。ベンジリデン骨格を有する化合物（Ｆ）の使用量が、前記の基準で０．００１〜３質量％であると、解像度および抜け性が良好になる傾向があり、好ましい。
【００４８】
本発明の着色感光性樹脂組成物には、必要に応じて、充填剤、他の高分子化合物、顔料分散剤、密着促進剤、酸化防止剤、紫外線吸収剤、凝集防止材などの添加剤（Ｇ）を混合使用することもできる。
【００４９】
充填剤として具体的には、ガラス、シリカ、アルミナなどが、他の高分子化合物として具体的には、ポリビニルアルコール、ポリアクリル酸、ポリエチレングリコールモノアルキルエーテル、ポリフルオロアルキルアクリレートなどを用いることができる。
【００５０】
顔料分散剤としては、市販の顔料分散剤を用いることができ、例えば、シリコーン系、フッ素系、エステル系、カチオン系、アニオン系、ノニオン系、両性などの界面活性剤などが挙げられ、それぞれ単独でまたは２種以上を組み合わせて用いられる。前記の界面活性剤の例としては、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンイミン類等のほか、商品名でＫＰ（信越化学工業（株）製）、ポリフロー（共栄化学（株）製）、エフトップ（トーケムプロダクツ社製）、メガファックス（大日本インキ化学工業（株）製）、フロラード（住友スリーエム（株）製）、アサヒガード、サーフロン（以上、旭硝子（株）製）、ソルスパース（ゼネカ（株）製）、ＥＦＫＡ（ＥＦＫＡ　ＣＨＥＭＩＣＡＬＳ社製）、ＰＢ８２１（味の素（株）製）などが挙げられる。
【００５１】
密着促進剤として具体的には、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシランなどが挙げられる。
【００５２】
酸化防止剤として具体的には、２，２′−チオビス（４−メチル−６−ｔｅｒｔ−ブチルフェノール）、２，６−ジ−ｔｅｒｔ−ブチル−４−メチルフェノールなどが挙げられる。
【００５３】
紫外線吸収剤として具体的には、２−（３−ｔｅｒｔ−ブチル−２−ヒドロキシ−５−メチルフェニル）−５−クロロベンゾトリアゾール、アルコキシベンゾフェノンなどが挙げられる。
【００５４】
また凝集剤として具体的には、ポリアクリル酸ナトリウムなどが挙げられる。
【００５５】
本発明の着色感光性樹脂組成物は、例えば、以下のようにして調製することができる。すなわち、着色剤（Ａ）を予め溶剤（Ｅ）と混合し、着色材料の平均粒子径が０．２μｍ以下程度となるまで、ビーズミルなどを用いて分散させる。この際、必要に応じて顔料分散剤が使用され、またバインダー樹脂（Ｂ）の一部又は全部が配合されることもある。得られた分散液（以下、ミルベースということがある。）に、バインダー樹脂（Ｂ）の残り、光重合性化合物（Ｃ）および光重合開始剤（Ｄ）、必要に応じて使用されるその他の成分、さらには必要により追加の溶剤（Ｅ）を、所定の濃度となるように添加し、目的の着色感光性樹脂組成物を得る。
【００５６】
こうして調製された着色感光性樹脂組成物は、基板または先に形成された着色感光性樹脂組成物の固形分からなる層の上に塗布し、塗布された着色感光性樹脂組成物層から揮発成分を除去し、フォトマスクを介して前記の層を露光し、現像することによりパターンを形成することができる。
具体的には、例えば、着色感光性樹脂組成物を以下のようにして基材上に塗布し、光硬化および現像を行って、ブラックマトリックス又は着色画像とすることができる。
まず、この組成物を基板（通常はガラス）上にスピンコートし、プリベークすることにより溶剤を除去して、平滑な塗膜を得る。このときの塗膜の厚さは、およそ１〜３μｍ程度である。
このようにして得られた塗膜に、目的のブラックマトリックス又は画像を形成するためのネガマスクを介して紫外線を照射する。この際、露光部全体に均一に平行光線が照射され、かつマスクと基板の正確な位置合わせが行われるよう、マスクアライナーなどの装置を使用するのが好ましい。
さらにこの後、硬化の終了した塗膜を希アルカリ水溶液に接触させて非露光部を溶解させ、現像することにより、目的とするブラックマトリックス又は画像が得られる。現像後、必要に応じて１５０〜２３０℃で１０〜６０分程度のポストベークを施すこともできる。
【００５７】
パターニング露光後の現像に使用する現像液は、通常、アルカリ性化合物と界面活性剤を含む水溶液である。アルカリ性化合物は、無機および有機のアルカリ性化合物のいずれでもよい。
【００５８】
無機アルカリ性化合物の具体例としては、水酸化ナトリウム、水酸化カリウム、燐酸水素二ナトリウム、燐酸二水素ナトリウム、燐酸水素二アンモニウム、燐酸二水素アンモニウム、燐酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニアなどが挙げられる。
【００５９】
また、有機アルカリ性化合物の具体例としては、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。これらの無機および有機アルカリ性化合物は、それぞれ単独で又は２種以上組み合わせて用いることができる。アルカリ現像液中のアルカリ性化合物の好ましい濃度は、０．０１〜１０質量％の範囲であり、より好ましくは０．０３〜５質量％である。
【００６０】
アルカリ現像液中の界面活性剤は、ノニオン系界面活性剤、アニオン系界面活性剤又はカチオン系界面活性剤のいずれでもよい。
【００６１】
ノニオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミンなどが挙げられる。
【００６２】
アニオン系界面活性剤の具体例としては、ラウリルアルコール硫酸エステルナトリウムやオレイルアルコール硫酸エステルナトリウムのような高級アルコール硫酸エステル塩類、ラウリル硫酸ナトリウムやラウリル硫酸アンモニウムのようなアルキル硫酸塩類、ドデシルベンゼンスルホン酸ナトリウムやドデシルナフタレンスルホン酸ナトリウムのようなアルキルアリールスルホン酸塩類などが挙げられる。
【００６３】
カチオン系界面活性剤の具体例としては、ステアリルアミン塩酸塩やラウリルトリメチルアンモニウムクロライドのようなアミン塩又は第四級アンモニウム塩などが挙げられる。
【００６４】
これらの界面活性剤は、それぞれ単独で用いることも、また２種以上組み合わせて用いることもできる。
アルカリ現像液中の界面活性剤の濃度は、通常０．０１〜１０質量％の範囲、好ましくは０．０５〜８質量％、より好ましくは０．１〜５質量％である。
【００６５】
以上のような感光性樹脂液の塗布、乾燥、得られる乾燥塗膜へのパターニング露光、そして現像という各操作を経て、感光性樹脂組成物中の着色材料の色に相当する画素又はブラックマトリックスが得られ、さらにこれらの操作を、カラーフィルタに必要とされる色の数だけ繰り返すことにより、カラーフィルタが得られる。すなわち、カラーフィルタは通常、ブラックマトリックス並びに、赤、緑および青の三原色画素を基板上に配置したものであるが、ある色に相当する着色材料を含む本発明の着色感光性樹脂組成物を用いて上記の操作を行うことにより、その色のブラックマトリックス又は画素を得て、他の色についても所望の色に相当する着色材料を含む本発明の着色感光性樹脂組成物を用いて同様の操作を行い、ブラックマトリックスおよび三原色画素を基板上に配置することができる。もちろん、ブラックマトリックスおよび三原色のうちいずれか一色、二色又は三色にのみ、本発明の感光性樹脂組成物を適用することも可能である。なお、遮光層であるブラックマトリックスは、例えば、クロム層などで形成されることもあるので、この場合にはブラックマトリックスの形成に本発明の着色感光性樹脂組成物を用いる必要はない。
【００６６】
そして、本発明の感光液を用いて製造されたカラーフィルタは、面内の膜厚差が小さく、例えば、１〜３μｍの膜厚において、面内膜厚差を０．１５μｍ以下、さらには０．０５μｍ以下とすることができる。したがって、こうして得られるカラーフィルタは、平滑性および透明性に優れたものであり、またこれをカラー液晶表示装置に組み込むことにより、優れた品質の液晶パネルを高い歩留りで製造することができる。
【００６７】
【実施例】
上記において、本発明の実施の形態について説明を行ったが、上記に開示された本発明の実施の形態は、あくまで例示であって、本発明の範囲はこれらの実施の形態に限定されない。本発明の範囲は、特許請求の範囲によって示され、さらに特許請求の範囲の記載と均等の意味および範囲内でのすべての変更を含むものである。以下、実施例によって本発明をより詳細に説明するが、本発明はこれらの実施例によって限定されるものではない。例中、含有量ないし使用量を表す％および部は、特にことわらないかぎり質量基準である。
【００６８】
本実施例で用いる成分は以下の通りで、以下、省略して表示することがある。（ａ−１）Ｃ．Ｉ．ピグメントブルー１５：６
（ａ−２）Ｃ．Ｉ．ピグメントバイオレット２３
（ｂ−１）バインダー樹脂：メタクリル酸とベンジルメタクリレートとの共重合体〔メタクリル酸単位とベンジルメタクリレート単位との比は物質量比（モル比）で３０：７０、酸価は１１３、ポリスチレン換算重量平均分子量は２５，０００
（ｃ−１）光重合性化合物：ジペンタエリスリトールヘキサアクリレート（日本化薬（株）製　ＫＡＹＡＲＡＤ　ＤＰＨＡ）
（ｃ−２）光重合性化合物：ジメチロール−トリシクロデカンジアクリレート（日本化薬（株）製　ＫＡＹＡＲＡＤ　Ｒ−６８４）
（ｄ−１）光重合開始剤：２−メチル−２−モルホリノ−１−（４−メチルチオフェニル）プロパン−１−オン
（ｄ−２）光重合開始剤：２−ベンジル−２−ジメチルアミノ−１−（４−モルホリノフェニル）ブタン−１−オン
（ｄ−３）光重合開始剤：２，２’−ビス（２−クロロフェニル）−４，４’，５，５’−テトラフェニルビイミダゾール（黒金化成（株）製）
（ｄ−４）光重合開始剤：ペンタエリスリトールテトラキスチオプロピオネート（ｇ−１）光重合開始助剤：２，４−ジエチルチオキサントン
（ｇ−２）光重合開始助剤：４，４’−ビス（ジエチルアミノ）ベンゾフェノン（ｈ）エポキシ化合物〔オルソクレゾールノボラック型エポキシ樹脂、「スミエポキシＥＳＣＮ−１９５ＸＬ−８０」（住友化学工業（株）製）〕
（ｆ）４−ヒドロキシ−３−メトキシベンジリデンマロン酸ジエチル
溶剤（Ｅ）：プロピレングリコールモノメチルエーテルアセテート
【００６９】
実施例１
〔着色感光性樹脂組成物の調製〕
（ａ−１）　　　　　　　　６．８６９質量部
（ａ−２）　　　　　　　　０．１０５質量部
ポリエステル系顔料分散剤　２．０９４質量部
（ｂ−１）　　　　　　　　６．２４２質量部
（ｃ−１）　　　　　　　　４．１６２質量部
（ｄ−３）　　　　　　　　０．８３２質量部
（ｄ−４）　　　　　　　　０．２０８質量部
（ｇ−２）　　　　　　　　０．４１６質量部
（ｈ）　　　　　　　　　　１．０４０質量部
（ｆ）　　　　　　　　　　０．０２２質量部
（ｅ）　　　　　　　　　７８．０００質量部
を混合して着色感光性樹脂組成物１を得た。
【００７０】
２インチ角のコーニング社製＃１７３７ガラス基板を、中性洗剤、水　およびアルコールで順次洗浄してから乾燥した。このガラス基板上に、上記の感光性樹脂組成物１をスピンコートし、次にクリーンオーブン中、１００℃で３分間プリベークした。冷却後、このレジスト塗布基板と石英ガラス製フォトマスク（透過率を１〜１００％の範囲で階段状に変化させるパターンと１ミクロンから５０ミクロンまでのライン／スペースパターンを有するフォトマスク１、及び、線幅３μｍ、４μｍ、５μｍ、６μｍ、７μｍ、８μｍ、９μｍ、１０μｍ、２０μｍ、３０μｍ、４０μｍ、５０μｍおよび１００μｍの線状の着色パターンを形成するためのフォトマスク２）との間隔を１００μｍとし、ウシオ電機（株）製の超高圧水銀ランプを用いて大気雰囲気下、５０ｍＪ／ｃｍ２または１５０ｍＪ／ｃｍ２の露光量で光照射した。その後、非イオン系界面活性剤０．１２％と水酸化カリウム０．０４％を含む水系現像液に上記塗膜を２３℃で８０秒間浸漬して現像し、水洗後、２２０℃で２０分間ポストベークを行った。
（評価）
フォトマスク１を用いてパターンが形成できる感度は２ｍＪ／ｃｍ２で、フォトマスク２では、５０ｍＪ／ｃｍ２露光、１５０ｍＪ／ｃｍ２露光ともに順テーパであった。
【００７１】
実施例２
〔着色感光性樹脂組成物の調製〕
（ａ−１）　　　　　　　　６．８６９質量部
（ａ−２）　　　　　　　　０．１０５質量部
ポリエステル系顔料分散剤　２．０９４質量部
（ｂ−１）　　　　　　　　６．７３１質量部
（ｃ−１）　　　　　　　　２．２４４質量部
（ｃ−２）　　　　　　　　１．１２２質量部
（ｄ−３）　　　　　　　　０．８９７質量部
（ｄ−４）　　　　　　　　０．３３７質量部
（ｇ−２）　　　　　　　　０．４４９質量部
（ｈ）　　　　　　　　　　１．１２２質量部
（ｆ）　　　　　　　　　　０．０２２質量部
（ｅ）　　　　　　　　　７８．０００質量部
を混合して着色感光性樹脂組成物２を得た。
【００７２】
（評価）
着色感光性樹脂組成物２を用いる以外は実施例１と同様にして、パターンを形成した。フォトマスク１を用いてパターンが形成できる感度は３ｍＪ／ｃｍ２で、フォトマスク２では、５０ｍＪ／ｃｍ２露光、１５０ｍＪ／ｃｍ２露光ともに順テーパであった。
【００７３】
比較例１
〔着色感光性樹脂組成物の調製〕
（ａ−１）　　　　　　　　６．８６９質量部
（ａ−２）　　　　　　　　０．１０５質量部
ポリエステル系顔料分散剤　２．０９４質量部
（ｂ−１）　　　　　　　　４．６４４質量部
（ｃ−１）　　　　　　　　５．４５２質量部
（ｄ−１）　　　　　　　　１．２１２質量部
（ｇ−１）　　　　　　　　０．６０６質量部
（ｈ）　　　　　　　　　　１．０１０質量部
（ｅ）　　　　　　　　　７８．０００質量部
を混合して着色感光性樹脂組成物３を得た。
【００７４】
（評価）
着色感光性樹脂組成物３を用いる以外は実施例１と同様にして、パターンを形成した。フォトマスク１を用いてパターンが形成できる感度は５０ｍＪ／ｃｍ２であったが、フォトマスク２では、５０ｍＪ／ｃｍ２露光ではパターンが残らなかった。１５０ｍＪ／ｃｍ２露光ではパターンが形成されていたが、角ありテーパであった。
【００７５】
比較例２
〔着色感光性樹脂組成物の調製〕
（ａ−１）　　　　　　　　６．８６９質量部
（ａ−２）　　　　　　　　０．１０５質量部
ポリエステル系顔料分散剤　２．０９４質量部
（ｂ−１）　　　　　　　　６．２６４質量部
（ｃ−１）　　　　　　　　４．１６２質量部
（ｄ−３）　　　　　　　　０．８３２質量部
（ｄ−４）　　　　　　　　０．２０８質量部
（ｇ−２）　　　　　　　　０．４１６質量部
（ｈ）　　　　　　　　　　１．０４０質量部
（ｅ）　　　　　　　　　７８．０００質量部
を混合して着色感光性樹脂組成物４を得た。
【００７６】
（評価）
着色感光性樹脂組成物４を用いる以外は実施例１と同様にして、パターンを形成した。フォトマスク１を用いてパターンが形成できる感度は２ｍＪ／ｃｍ２で、フォトマスク２では、５０ｍＪ／ｃｍ２露光、１５０ｍＪ／ｃｍ２露光ともにパターンが抜けなかった。
【００７７】
比較例３
〔着色感光性樹脂組成物の調製〕
（ａ−１）　　　　　　　　６．８６９質量部
（ａ−２）　　　　　　　　０．１０５質量部
ポリエステル系顔料分散剤　２．０９４質量部
（ｂ−１）　　　　　　　　６．７５３質量部
（ｃ−１）　　　　　　　　２．２４４質量部
（ｃ−２）　　　　　　　　１．１２２質量部
（ｄ−３）　　　　　　　　０．８９７質量部
（ｄ−４）　　　　　　　　０．３３７質量部
（ｇ−２）　　　　　　　　０．４４９質量部
（ｈ）　　　　　　　　　　１．１２２質量部
（ｅ）　　　　　　　　　７８．０００質量部
を混合して着色感光性樹脂組成物５を得た。
【００７８】
（評価）
着色感光性樹脂組成物５を用いる以外は実施例１と同様にして、パターンを形成した。フォトマスク１を用いてパターンが形成できる感度は５ｍＪ／ｃｍ２で、フォトマスク２では、５０ｍＪ／ｃｍ２露光では順テーパであったが、１５０ｍＪ／ｃｍ２露光ではパターンが抜けなかった。
【００７９】
【発明の効果】
本発明の着色感光性樹脂組成物は、感度に優れたものである。また、本発明の着色感光性樹脂組成物を用いて得られる着色画素は、パターン形状に優れる。したがって、本発明の着色感光性樹脂組成物を顔料分散レジストとして使用し、カラーフィルタを作製する場合、生産性に優れ、かつ高品質なカラーフィルタを得ることができる。